【手続補正書】
【提出日】平成15年8月13日(2003.8.13)
【手続補正１】
【補正対象書類名】明細書
【補正対象項目名】特許請求の範囲
【補正方法】変更
【補正の内容】
【特許請求の範囲】
【請求項１】
その上に形成されたリチウム含有の第１の活物質を有する金属基体を含む正電極と、
その上に形成された炭素含有の第２の活物質を有する金属基体を含む負電極と、
電解質とを備える充電可能なリチウムイオン電池であって、前記負電極は、固体電解質界面（ＳＥＩ）層を形成するために前記電解質と反応可能であり、前記ＳＥＩ層は、膜溶解電位（ＦＤＰ）を超える電位がそこに印加された時にダメージを受けやすく、前記ＦＤＰは、電池の正の最大作動電位よりも低く、
前記正および負の電極は、前記電極間の電圧がゼロの時に基準レベルに対してゼロボルトクロス電位（ＺＣＰ）を規定し、
前記正および負の電極は、所定温度での保管中における前記ＳＥＩ層の溶解を防ぐためにＦＤＰよりも低いレベルでＺＣＰを生ずるように選択および構成された電池。
【請求項２】
前記負電極の基体は、基体溶解電位（ＳＤＰ）を超える電位がそこに印加された時に永続的なダメージを受けやすく、
前記正および負の電極は、前記所定温度での保管中における前記負の基体の溶解を防ぐためにＳＤＰよりも低いレベルでＺＣＰを生ずるように選択および構成された請求項１に記載の電池。
【請求項３】
前記負電極の基体は、チタニウムおよびチタニウム合金からなる群から選択される材料で形成される請求項１に記載の電池。
【請求項４】
前記正電極の活物質は、コバルトおよびニッケルを含む請求項１に記載の電池。
【請求項５】
前記正電極の活物質は、酸化物からなる請求項１に記載の電池。
【請求項６】
前記酸化物は、リチウム、ニッケル、およびコバルトを含む請求項５に記載の電池。
【請求項７】
前記正および負の電極を収容するためのケースをさらに備え、
前記ケースは、患者の体に埋め込むように構成された請求項１に記載の電池。
【請求項８】
前記ケースは密閉されている請求項７に記載の電池。
【請求項９】
その上に形成されたリチウム含有の第１の活物質を有する金属基体を含む正電極と、
その上に形成された炭素含有の第２の活物質を有するチタニウムおよびチタニウム合金からなる群から選択される基体を含む負電極とを備える充電可能なリチウムイオン電池であって、
前記負電極は、ダメージ電位閾値（ＤＰＴ）を超える電圧がそこに印加された時にダメージを受けやすく、前記ＤＰＴは、電池の正の最大作動電位よりも低く、
前記正および負の電極は、前記電極間の電圧がゼロの時に基準レベルに対してゼロボルトクロス電位（ＺＣＰ）を規定し、
前記正および負の電極は、所定温度でのＤＰＴの値よりも低いＺＣＰの値を規定するように選択および構成された電池。
【請求項１０】
前記第１の活物質は、コバルトおよびニッケルを含む請求項９に記載の電池。
【請求項１１】
前記リチウム活物質は、酸化物からなる請求項９に記載の電池。
【請求項１２】
前記酸化物は、リチウム、ニッケル、およびコバルトを含む請求項１１に記載の電池。
【請求項１３】
前記ダメージ電位閾値（ＤＰＴ）は、前記基準レベルに対する前記負電極の基体の溶解電位である基体溶解電位によって規定される請求項９に記載の電池。
【請求項１４】
前記負電極上に形成された固体電解質界面（ＳＥＩ）をさらに備え、前記ダメージ電位閾値（ＤＰＴ）は、それよりも高くなると前記ＳＥＩ層が溶解し始める電圧である膜溶解電位（ＦＤＰ）によって規定される請求項９に記載の電池。
【請求項１５】
前記正および負の電極を収容するためのケースをさらに備え、  前記ケースは、患者の体に埋め込むように構成された請求項９に記載の電池。
【請求項１６】
前記ケースは密閉されている請求項１５に記載の電池。
【請求項１７】
正電極と負電極とを提供することであって、前記正電極は、その上に形成されたリチウム含有の第１の活物質を有する金属基体を含み、前記負電極は、その上に形成された炭素含有の第２の活物質を有する金属基体を含み、前記正および負の電極は、前記電極間の電圧がゼロの時に基準レベルに対してゼロボルトクロス電位（ＺＣＰ）を規定する、正電極と負電極とを提供することと、
電解質を提供することであって、前記負電極は、固体電解質界面（ＳＥＩ）層を形成するために前記電解質と反応可能であり、前記ＳＥＩ層は、膜溶解電位（ＦＤＰ）を超える電位がそこに印加された時にダメージを受けやすく、前記ＦＤＰは、電池の正の最大作動電位よりも低い、電解質を提供することとを含む電池の製造方法であって、
前記正および負の電極は、所定温度での保管中における前記ＳＥＩ層の溶解を防ぐためにＦＤＰよりも低いレベルでＺＣＰを生ずるように選択された方法。
【請求項１８】
前記負電極の基体は、基体溶解電位（ＳＤＰ）を超える電位がそこに印加された時に永続的なダメージを受けやすく、
前記正および負の電極は、前記所定温度での保管中における前記負の基体の溶解を防ぐためにＳＤＰよりも低いレベルでＺＣＰを生ずるように選択および構成された請求項１７に記載の方法。
【請求項１９】
その上に形成されたリチウム含有の第１の活物質を有する金属基体を含む正電極を提供することと、
その上に形成された炭素含有の第２の活物質を有するチタニウムおよびチタニウム合金からなる群から選択される基体を含む負電極を提供することとを含む充電可能なリチウムイオン電池の製造方法であって、
前記負電極は、ダメージ電位閾値（ＤＰＴ）を超える電圧がそこに印加された時にダメージを受けやすく、前記ＤＰＴは、電池の正の最大作動電位よりも低く、
前記正および負の電極は、前記電極間の電圧がゼロの時に基準レベルに対してゼロボルトクロス電位（ＺＣＰ）を規定し、
前記正および負の電極は、所定温度でのＤＰＴの値よりも低いＺＣＰの値を規定するように選択および構成された方法。
【請求項２０】
前記ダメージ電位閾値（ＤＰＴ）は、前記基準レベルに対する前記負電極の基体の溶解電位である基体溶解電位によって規定される請求項１９に記載の方法。
【請求項２１】
前記負電極上に形成された固体電解質界面（ＳＥＩ）を提供することをさらに備え、前記ダメージ電位閾値（ＤＰＴ）は、それよりも高くなると前記ＳＥＩ層が溶解し始める電圧である膜溶解電位（ＦＤＰ）によって規定される請求項１９に記載の方法。
【手続補正２】
【補正対象書類名】明細書
【補正対象項目名】０００４
【補正方法】変更
【補正の内容】
【０００４】  負電極は、典型的には、活物質としてのグラファイトを担持する銅基体から形成される。正電極は、典型的には、活物質としてのコバルト酸リチウムを担持するアルミニウム基体から形成される。電解質は、最も一般的には、ＬｉＰＦ6の１．０Ｍ塩にＥＣ：ＤＥＣが１：１の混合物があるものである。セパレータは、例えば約２５μｍ厚が可能なポリエチレンおよび／またはポリプロピレンの化合物のようなポリオレフィン（polyolephine）からなるマイクロポーラス膜であることが多い。


【手続補正３】
【補正対象書類名】明細書
【補正対象項目名】００２０
【補正方法】変更
【補正の内容】
【００２０】  特に、図４は、活物質として、すなわち層間化合物として、コバルト酸リチウムニッケルＬｉＮｉXＣｏ1-XＯ2（０＜Ｘ≦１）を用いた正電極の放電曲線６０を示している。なお、図４の曲線は、標準層間化合物ＬｉＣｏＯ2を示す図２の類似曲線５０より大きい負の傾きを表している。この増加した負の傾きの効果は、リチウム基準およびＳＤＰに対してＺＣＰレベルを下げることである。図３に関連する場合のように、これは、負電極の基体に対する電位ダメージを減少させる。しかしながら、加えて、ＺＣＰレベルも、固体電解質界面（ＳＥＩ）層が溶解し始める電圧より高い電圧である膜溶解電位（ＦＤＰ）よりも下に低下する。ＳＥＩまたは膜は、負電極上に形成されるパッシベーション膜を含み、負電極の活物質と電解質の間の継続する反応を防止するように機能する。ＳＥＩの溶解により、負電極の活物質に顕著にダメージを与えることがある。


【手続補正４】
【補正対象書類名】明細書
【補正対象項目名】００２６
【補正方法】変更
【補正の内容】
【００２６】  図６は、患者の体に埋め込むように構成された医療デバイス６６のハウジング６４（説明の便宜から部分的に開放して示される）に搭載される、本発明による電池６０を概略的に示している。ハウジング６４は、好ましくは生体適合性材料から形成され、密閉される。デバイス６６は、典型的には、体のパラメータを監視する、かつ／またはそれに作用するために用いられる。例えば、このデバイスを用いて神経を電気的に刺激することができる。電池６０のケース６８は、例えば３５ｍｍ×１７ｍｍ×５．５ｍｍの大きさを有する。


【手続補正５】
【補正対象書類名】図面
【補正対象項目名】図４
【補正方法】変更
【補正の内容】
【図４】
2004508659.tif 000001
【手続補正６】
【補正対象書類名】図面
【補正対象項目名】図５
【補正方法】変更
【補正の内容】
【図５】
2004508659.tif 000002